(57)【要約】【課題】抜き出し性、濾過性に優れたポリマースラリーが得られるポリマー粒子の製造方法を提供すること。【解決手段】本発明のポリマー粒子の製造方法は、示差走査熱量計で測定される結晶融解ピークの最高温度が３０〜７０℃であるポリマーを該ポリマーに対する良溶媒に溶解した溶液Ｘと、ポリマーに対する貧溶媒Ｙとを、体積比が０．５≦（貧溶媒Ｙ）／（溶液Ｘ）≦１となるように攪拌下で混合して混合液Ｚを得る第１混合工程と、混合液Ｚを１５分以上攪拌する第１攪拌工程と、貧溶媒Ｙを、体積比が（貧溶媒Ｙ）／（溶液Ｘ）≧１．５となるように混合液Ｚに攪拌下でさらに混合する第２混合工程とをこの順で含み、第１混合工程と第２混合工程とは、ポリマーの結晶融解ピークの最高温度より１５℃以上低い温度条件下で行ない、攪拌工程は、その温度条件が第１混合工程における温度条件と同一であることを特徴とする。【選択図】なし【特許請求の範囲】
【請求項１】
示差走査熱量計で測定される結晶融解ピークの最高温度が３０〜７０℃であるポリマーを該ポリマーに対する良溶媒に溶解した溶液Ｘと、前記ポリマーに対する貧溶媒Ｙとを、体積比が０．５≦（貧溶媒Ｙ）／（溶液Ｘ）≦１となるように攪拌下で混合して混合液Ｚを得る第１混合工程と、
前記混合液を１５分以上攪拌する第１攪拌工程と、
前記貧溶媒Ｙを、前記体積比で（貧溶媒Ｙ）／（溶液Ｘ）≧１．５となるように前記混合液Ｚに攪拌下でさらに混合する第２混合工程とをこの順で含み、
前記第１混合工程と前記第２混合工程とは、前記ポリマーの前記結晶融解ピークの最高温度より１５℃以上低い温度条件下で行ない、
前記第１攪拌工程は、その温度条件が前記第１混合工程における温度条件と同一であるポリマー粒子の製造方法。
【請求項２】
前記第２混合工程の後に、前記第２混合工程における温度条件と同一の条件で１５分以上攪拌する第２攪拌工程をさらに含む請求項１に記載のポリマー粒子の製造方法。
【請求項３】
前記第１混合工程と前記第２混合工程とにおける攪拌動力が０．１〜１．５ｋＷ／ｍ3である請求項１または２に記載のポリマー粒子の製造方法。
【請求項４】
前記第１混合工程において、前記貧溶媒Ｙに前記溶液Ｘを添加する請求項１〜３のいずれかに記載のポリマー粒子の製造方法。
【請求項５】
前記溶液Ｘは、毎分あたりの添加量Ｖxが、次式（１）
Ｖx＝ａ×Ｖy                  …（１）
（式（１）中、Ｖxは前記溶液Ｘの毎分あたりの添加量（Ｌ）、Ｖyは第１混合工程における貧溶媒Ｙの体積（Ｌ）を示し、ａは係数、０．００２≦ａ≦０．０２である）を満たす請求項４に記載のポリマー粒子の製造方法。
【発明の詳細な説明】
【技術分野】
【０００１】
本発明は、ポリマー粒子の製造方法に関する。
【背景技術】
【０００２】
ポリマーの有機溶媒溶液から該ポリマーの粒子を製造する方法として、これまで種々提案されている。例えば、ポリマー溶液に、該ポリマーの貧溶媒を該ポリマーの溶解度限界の直近まで添加したあと、該ポリマー溶液を貧溶媒中へ添加し、ポリマー粒子を析出させる方法が提案されている（例えば、特許文献１参照）。また、ポリマー溶液に、該ポリマーの貧溶媒をポリマーが析出しない程度添加したあと、該ポリマー溶液を溶媒の沸点以上にして溶媒を蒸発させることにより、ポリマー粒子を析出させる方法が提案されている（例えば、特許文献２参照）。
【０００３】
しかしながら、従来のように貧溶媒を用いた方法では、低融点のポリマーの粒子を製造する場合、低融点のポリマーは製造条件の温度範囲において融着性があるため、析出工程において、ポリマー粒子が析出した溶液（ポリマースラリー）をポリマー析出槽から抜き出す際に、閉塞や濾過性が悪くなるという問題があった。また、得られたポリマースラリーをポリマー粒子と溶液とに濾別するのに時間がかかることがあった。
【０００４】
また、ポリマー溶液とポリマーに対する貧溶媒との体積比率を（貧溶媒）／（ポリマー溶液）≧０．５とした状態でポリマー粒子を析出させる方法が提案されている（例えば、特許文献３参照）。
【特許文献１】特開平６−２５６５２９号公報
【特許文献２】特開平７−４８４５６号公報
【特許文献３】特開２００４−２９２５４４号公報
【発明の開示】
【発明が解決しようとする課題】
【０００５】
しかしながら、上記特許文献３に提案された方法では、ポリマー溶液と貧溶媒との混合用液の温度を低く保つ必要があり、多量のポリマー粒子の製造工程においては冷却にかかるコスト等の観点から改善が望まれている。
【０００６】
かかる状況のもと、本発明は、抜き出し性、濾過性に優れ、製造効率の向上したポリマー粒子の製造方法を提供することにある。
【課題を解決するための手段】
【０００７】
すなわち本発明は、示差走査熱量計で測定される結晶融解ピークの最高温度が３０〜７０℃であるポリマーを該ポリマーに対する良溶媒に溶解した溶液Ｘと、ポリマーに対する貧溶媒Ｙとを、体積比で０．５≦（貧溶媒Ｙ）／（溶液Ｘ）≦１となるように攪拌下で混合して混合液Ｚを得る第１混合工程と、混合液Ｚを１５分以上攪拌する第１攪拌工程と、貧溶媒Ｙを、体積比が（貧溶媒Ｙ）／（溶液Ｘ）≧１．５となるように混合液Ｚに攪拌下でさらに混合する第２混合工程とをこの順で含み、第１混合工程と第２混合工程とは、ポリマーの結晶融解ピークの最高温度より１５℃以上低い温度条件下で行ない、第１攪拌工程は、その温度条件が第１混合工程における温度条件と同一であるポリマー粒子の製造方法に関する。
【０００８】
上記第２混合工程の後に、上記第２混合工程における温度条件と同一の条件で１５分以上攪拌する第２攪拌工程をさらに含むことが好ましい。
【０００９】
第１混合工程と第２混合工程とにおける攪拌動力が０．１〜１．５ｋＷ／ｍ3であることが好ましい。
【００１０】
上記第１混合工程において、貧溶媒Ｙに溶液Ｘを添加することが好ましく、溶液Ｘは、毎分あたりの添加量Ｖxが、次式（１）
Ｖx＝ａ×Ｖy                  …（１）
（式（１）中、Ｖxは溶液Ｘの毎分あたりの添加量（Ｌ）、Ｖyは第１混合工程における貧溶媒Ｙの体積（Ｌ）を示し、ａは係数、０．００２≦ａ≦０．０２である）を満たすことが好ましい。
【発明の効果】
【００１１】
本発明により、移送性、抜き出し性、濾過性に優れたポリマースラリーが得られるポリマー粒子の製造方法を提供することができる。
【発明を実施するための最良の形態】
【００１２】
本発明の製造方法に用いられるポリマー（以下、ポリマーＡという）は、示差走査熱量計（ＤＳＣ）で測定される結晶融解ピークの最高温度（温度が最大である融解ピーク温度であり、以下、最高融点ということがある）が３０〜７０℃であるポリマーであれば特に制限はない。なお、最高融点が７０℃を超えるポリマーであっても本発明の製造方法によりポリマー粒子を製造することは可能であるが、最高融点が上記温度範囲のポリマーの場合に本願発明の効果が著しく発現する。
【００１３】
本発明に用いられるポリマーＡとしては、例えば、オレフィンの繰り返し単位を含有するオレフィン系ポリマーなどがあげられ、該オレフィンとしては、エチレン、プロピレン、１−ブテン、１−ヘキセン、１−オクテンなどがあげられる。オレフィン系ポリマーは、オレフィン以外の単量体の繰り返し単位を含有していてもよく、該単量体としては、ノルボルネン、ジメタノオクタヒドロナフタレン、スチレン、ビニルシクロヘキサン、ビニルナフタレン等があげられる。
【００１４】
上記オレフィン系ポリマーとしては、エチレン−ノルボルネン共重合体、エチレン−スチレン共重合体、エチレン−ビニルシクロヘキサン共重合体、プロピレン−ノルボルネン共重合体、プロピレン−スチレン共重合体、プロピレン−ビニルシクロヘキサン共重合体などをあげることができる。
【００１５】
本発明の製造方法は、上記ポリマーＡに対する良溶媒に溶解した溶液Ｘと、ポリマーＡに対する貧溶媒Ｙとを、体積比で０．５≦（貧溶媒Ｙ）／（溶液Ｘ）≦１となるように攪拌下で混合して混合液Ｚを得る第１混合工程を含む。
【００１６】
上記溶液Ｘとは、上記ポリマーＡに対する良溶媒に溶解した溶液である。該溶液ＸにおけるポリマーＡの濃度は、ポリマーＡが均一に溶解する程度であることが好ましく、例えば５〜４０質量％であり、より好ましくは５〜２０質量％である。溶液ＸにおけるポリマーＡの濃度が低すぎると、多量の貧溶媒が必要となるため、生産性が悪くなる傾向がある。また、上記濃度が高すぎると、ポリマースラリーの抜き出し性が劣ることがある。なお、溶液ＸにおけるポリマーＡの濃度は、ポリマーＡの質量と上記良溶媒の質量の合計を１００質量％とした質量パーセントである。
【００１７】
上記溶液Ｘと、ポリマーＡに対する貧溶媒Ｙとの混合割合は、第１混合工程においては体積比で０．５≦（貧溶媒Ｙ）／（溶液Ｘ）≦１である。溶液Ｘと貧溶媒Ｙとの混合割合を上記範囲内として、貧溶媒Ｙの比率を低くし、後述の温度条件とすることで、ひも状で嵩高いポリマーの析出効率を良好なものとすることができる。上記体積比は、より好ましくは、０．７≦（貧溶媒Ｙ）／（溶液Ｘ）≦０．８であり、この場合は、濾過に最適な粒形状のポリマーを得ることができる。
【００１８】
上記第１混合工程は、ポリマーＡの結晶融解ピークの最高温度（最高融点）より１５℃以上低い温度条件下、すなわち溶液Ｘと貧溶媒Ｙとの混合液Ｚの液温がポリマーＡの最高融点より１５℃以上低い温度で行なう。好ましくは、ポリマーＡの結晶融解ピークよりも２０℃以上低い温度条件下である。上記混合液Ｚの液温が高すぎると、ポリマースラリーの抜き出し性が劣ることがある。また、該混合溶液の温度は、経済的観点から、ポリマーＡの最高融点よりも１００℃低い温度までを下限とすることが好ましい。
【００１９】
本発明におけるポリマーＡに対する良溶媒および貧溶媒を構成する溶媒としては、例えば、トルエン、キシレン等の芳香族系化合物；ヘキサンやヘプタン等の脂肪族系化合物；アセトンやメタノール等の含酸素有機化合物；塩化メチレン、クロロホルム等の含塩素有機化合物等が挙げられ、良溶媒および貧溶媒としては、これらを単独または２種以上混合したものを用いることができる。
【００２０】
ポリマーＡに対する良溶媒とは、ポリマーＡを溶解し得る溶媒のことをいい、溶液ＸにポリマーＡが均一に溶解した状態で存在し得る溶媒をいう。例えば、ポリマーＡがエチレン−プロピレン−ジエン共重合体の場合の良溶媒としては、トルエン、ヘプタンなどが挙げられ、ポリカーボネートの場合の良溶媒としては、塩化メチレンなどが挙げられる。また、良溶媒としては、ポリマーＡの原料となるモノマー（例えば、ジエン、スチレン、ノルボルネンなど）を用いることもできる。上記良溶媒を構成する各溶媒は単独または２種以上を混合して用いることができる。また、２種以上を混合して用いる場合の混合比率は特に限定されない。
【００２１】
ポリマーＡに対する貧溶媒とは、上記溶液ＸからポリマーＡを析出し得る溶媒をいい、上記溶媒は単独または２種以上用いられる。具体的には、例えば、エチレン−プロピレン−ジエン共重合体の貧溶媒としては、メタノール、アセトン等が挙げられ、ポリカーボネートの貧溶媒としては、ヘプタン等が挙げられる。
【００２２】
なお、上記良溶媒および貧溶媒とは、本発明の製造方法における操作温度における分類とする。
【００２３】
第１混合工程における溶液Ｘと貧溶媒Ｙとの混合方法としては、溶液Ｘと貧溶媒Ｙとが均一に混合されるのであれば特に制限はなく、例えば、攪拌している溶液Ｘに貧溶媒Ｙを添加する方法、攪拌している貧溶媒Ｙに溶液Ｘを添加する方法、ミキサー等で攪拌している槽に溶液Ｘと貧溶媒Ｙを同時に供給する方法などがあげられる。好ましくは、貧溶媒Ｙに溶液Ｘを添加する方法である。貧溶媒Ｙに溶液Ｘを添加する場合は、ポリマーＡの粒子の析出が良好となり、濾過性がより改善される。
【００２４】
上記混合方法として貧溶媒Ｙに溶液Ｘを添加する場合は、溶液Ｘの毎分あたりの添加量（体積）Ｖxが、次式（１）
Ｖx＝ａ×Ｖy                  …（１）
（式（１）中、Ｖxは溶液Ｘの毎分あたりの添加量（Ｌ）、Ｖyは第１混合工程における貧溶媒Ｙの体積（Ｌ）を示し、ａは係数、０．００２≦ａ≦０．０２である）を満たすことが好ましい。上記式（１）において、ａは、より好ましくは、０．００４≦ａ≦０．０１である。溶液Ｘの毎分あたりの添加量が上記式（１）の条件を満たす場合は、ポリマーＡの粒子の析出がより一層良好となり、濾過性も向上する。
【００２５】
上記混合における攪拌は、特に制限はないが、溶液Ｘと貧溶媒Ｙとの混合液が乱流状態となっていることが好ましい。このような乱流状態は、例えば、３枚後退攪拌翼を回転させることで発生させることができる。攪拌条件は特に限定されないが、１Ｌ程度の混合液を攪拌するのであれば、例えば翼径が５〜７ｃｍの３枚後退攪拌翼を用いて、攪拌動力を０．１〜１．５ｋＷ／ｍ3とすればよい。このような攪拌は図１に示す析出槽装置などを用いて行なえばよく、上記翼径とは、図１中ｄbで示される径をいう。
【００２６】
上記第１混合工程は、所望量の溶液Ｘおよび貧溶媒Ｙの添加が終了した時点で完了し、これらの混合液Ｚは、次いで第１攪拌工程に供される。
【００２７】
第１攪拌工程は、混合した溶液Ｘと貧溶媒Ｙとの混合液Ｚを１５分以上攪拌する工程である。この第１攪拌工程において、ポリマーＡは攪拌により剪断され、移送性および排出性の良好な粒子サイズにまで破断される。攪拌時間は、上記のように移送性および排出性の点から１５分以上とするが、ポリマーＡの種類や濃度、所望の粒子サイズ等の条件に応じて適宜調整すればよい。また、攪拌時間の上限は特に限定されず、製造効率の点から例えば６０分とすればよい。
【００２８】
第１攪拌工程における温度条件は、上記第１混合工程における温度条件と同一とする。このような温度条件とすることにより、ポリマー粒子同士の相互融着（互着）を防止することができる。また、該工程は、上記第１混合工程で用いた容器と同一の容器内で行なうことが好ましい。
【００２９】
第１攪拌工程後、第２混合工程を行なう。第２混合工程は、上記体積比で（貧溶媒Ｙ）／（溶液Ｘ）≧１．５となるように混合液Ｚに攪拌下でさらに上記貧溶媒Ｙを混合する工程である。上記第１攪拌工程で形成されるポリマー粒子の表面は、混合液中のポリマーＡに対する良溶媒の存在のため軟質である。軟質とは、ポリマー粒子どうしが相互に融着し得る状態をいい、この場合、濾過時にポリマー粒子どうしが相互融着して、濾過性を十分に改善することができず、濾過器等からの排出が困難となる。そこで、第２混合工程において、貧溶媒Ｙをさらに添加することによって、ポリマー粒子表面をポリマー粒子どうしが相互に融着しない状態（固めた状態）とすることができる。その結果、濾過性の低下を防止することが可能になる。
【００３０】
第２混合工程における貧溶媒Ｙの添加量は、上記溶液Ｘと貧溶媒Ｙとが体積比で（貧溶媒Ｙ）／（溶液Ｘ）≧１．５となる量であり、（貧溶媒Ｙ）／（溶液Ｘ）≧２であることが好ましい。このような体積比を満たすことにより、ポリマー粒子どうしの融着を十分に防ぐことができる。体積比の上限は特に限定されないが、コスト面から、３以下とすることが好ましい。なお、上記体積比における貧溶媒Ｙの量は、第１混合工程と第２混合工程との合計量をいう。
【００３１】
第２混合工程においてさらに添加する貧溶媒は、上記第１混合工程における貧溶媒Ｙと必ずしも同種である必要はないが、溶媒の回収工程を単純化する点から、第１混合工程ど同種の貧溶媒Ｙを用いる。また、第２混合工程における上記貧溶媒Ｙの添加時間（添加速度）は特に限定されない。
【００３２】
第２混合工程における温度条件は、第１混合工程と同様に、混合液の液温がポリマーＡの最高融点より１５℃以上低い温度で行なう。好ましくは、ポリマーＡの結晶融解ピークよりも２０℃以上低い温度条件下である。上記混合液の液温が高すぎると、ポリマースラリーの抜き出し性が劣ることがある。また、該混合溶液の温度は、経済的観点から、ポリマーＡの最高融点よりも１００℃低い温度までを下限とすることが好ましい。なお、第２混合工程と上記第１混合工程とにおける混合液の温度が同一である必要はなく、ポリマーＡの最高融点よりも１５℃以上低い温度領域であれば同じであっても異なっていてもよい。
【００３３】
本発明の製造方法においては、上記第２混合工程までを行なうことによって、抜き出し性などに優れたポリマー粒子を製造することが可能であるが、上記第２混合工程の後に、上記第２混合工程における温度条件と同一の条件で１５分以上攪拌する第２攪拌工程をさらに含むことが好ましい。第２攪拌工程の攪拌条件は、上記第１攪拌工程と同様とすればよい。第２攪拌工程を含むことによって、より効率よくポリマー粒子表面を固めた状態とすることができる。攪拌時間の上限は特に限定されず、例えば、６０分とすればよい。
【００３４】
本発明の製造方法は、上記第２混合工程または第２攪拌工程を経て製造されたポリマー粒子を取り出すために、濾過工程およびリンス工程などを含んでもよい。濾過工程およびリンス工程は従来公知の方法により行なうことができる。例えば、濾過工程は、得られたポリマースラリーを濾布を用いて濾過し、リンス工程は、アセトンを用いて濾過工程により得られるウエットケーキを洗浄すればよい。
【実施例】
【００３５】
以下、実施例を挙げて本発明をより詳細に説明するが、本発明はこれらに限定されるものではない。
【００３６】
（実施例１）
＜ポリマー溶液の調製＞
乾燥アルゴンガスで置換した５００ｍｌの攪拌槽中に、ビニルシクロヘキサン１７６ｇ、脱水トルエン１５０１ｇを投入した。これらを４７℃に昇温した後、水素ガスを０．０１５ＭＰａ、エチレンガスを０．６ＭＰａとなるように上記攪拌槽中に仕込んだ。この攪拌槽は外部からのガス等の流入と断絶とが可能であり、攪拌翼を設けた反応装置である。続いて、トリイソブチルアルミニウムのトルエン溶液（東ソー・ファインケム（株）製、Ａｌ原子換算濃度  ２０．３ｗｔ％）２ｇ、脱水トルエン９ｇ、ジエチルシリレン（テトラメチルシクロペンタジエニル）（３−ｔｅｒｔ−ブチル−５−メチル−２−フェノキシ）チタニウムジクロライド２００μｇを脱水トルエン３ｇに溶解した溶液、脱トルエン９ｇ、Ｎ，Ｎ−ジメチルアニリニウムテトラキス（ペンタフルオロフェニル）ボレート６ｍｇを脱水トルエン９ｇに溶解させた溶液を、この順で上記攪拌槽に投入して重合を開始させた。重合反応中、エチレンガスを、攪拌槽における分圧を０．６ＭＰａに維持し続けるように補充した。また、重合反応中、攪拌槽内の温度を制御して４５℃とした。この条件で６．５時間攪拌した後、エタノール４ｇを攪拌槽に仕込み、重合を停止させた。室温で重合反応液をトルエンで共洗いしながら抜出して、エチレン−ビニルシクロヘキサン共重合体を６ｗｔ％溶解したトルエン溶液（溶液Ｘ）２６３４ｇを得た。
【００３７】
得られたエチレン−ビニルシクロヘキサン共重合体（以下、ポリマーａという）の極限粘度［η］は０．５ｄｌ／ｇ、融点は５５℃、ビニルシクロヘキサン単量体単位は１３ｍｏｌ％であった。なお、実施例において融点とは、ＪＩＳ規格Ｋ７１２１にしたがい上記示差走査熱量測定装置を用いて測定した結晶融解ピーク最高温度である。各物性の測定は以下の方法による。
【００３８】
（極限粘度［η］）
ウベローデ型粘度計を用い、テトラリンを溶媒として１３５℃で測定した。
【００３９】
（最高融点およびガラス転移温度）
示差走査熱量測定装置（セイコー電子工業社製  ＳＳＣ−５２００）を用いて、以下の条件で測定した。
状態調整：２０℃から２００℃まで１０℃／分で昇温後、２００℃で１０分間保持し、次に、２００℃から−１００℃まで２０℃／分で降温後、−１００℃で１０分間保持した。
融点およびガラス転移点測定：状態調整後、直ちに−５０℃から２００℃まで１０℃／分で昇温した。
【００４０】
（ポリマー組成）
１３Ｃ−ＮＭＲ測定により、下記の条件で求めた。
１３Ｃ−ＮＭＲ装置：ＢＲＵＫＥＲ社製  ＤＲＸ６００
測定溶媒：オルトジクロロベンゼンとオルトジクロロベンゼン−ｄ４の４：１（容積比）混合液
測定温度：１３５℃
＜ポリマー粒子の製造＞
ポリマーａの粒子の製造は、図１に示す析出槽装置を用いて行なった。図１に示す析出槽装置は、槽径（直径）が１１ｃｍの１リットルのセパラブルフラスコ１１と、該セパラブルフラスコ１１の底に設けられた内容物を排出するための直径１ｃｍの排出口１２と、内容物（混合液１７）を攪拌するための翼径６ｃｍ３枚後退翼１３と、溶液や貧溶媒を滴下するための滴下ノズル１８と、混合液１７の温度を測定するための温度計１６とを備える。上記３枚後退翼１３の翼径は、図１中のｄbで示される径をいい、槽径（直径）は、図１中のｄcで示される径をいう。また、上記セパラブルフラスコ１１の外側には、温度調節ジャケット１４が設けられており、該温度調節ジャケット１４は、図１の矢印で示す流れで冷媒または熱媒である媒体１５が送られて攪拌している系の温度を調節することが可能である。
【００４１】
（第１混合工程）
この析出槽装置に、ポリマーａに対する貧溶媒であるアセトンを１５０ｇ（１９０ｍｌ）（貧溶媒Ｙ1）仕込み、液温を３５℃に調整した。なお、本実施例において液温は、温度調節ジャケット１４に媒体１５として熱媒をとおして、以降の工程においても液温を３５℃に維持するように調節した。この貧溶媒Ｙ1を攪拌速度５９０ｒｐｍ（攪拌動力：０．４ｋＷ／ｍ3）で攪拌し始めると同時に、上記ポリマー溶液の調製で得られたポリマーａを溶解した溶液Ｘを、滴下ノズル１８から添加速度９０ｍｌ／ｈｒ（１．５ｍｌ／分で２２６ｇ（２６０ｍｌ）添加した。表１に示すように、貧溶媒Ｙ1と溶液Ｘの体積比（貧溶媒Ｙ1）／（溶液Ｘ）は０．７３であった。また、式（１）におけるａはおよそ０．００５７となる。
【００４２】
（第１攪拌工程）
溶液Ｘの添加後、上記攪拌速度および温度条件を維持したまま１５分間攪拌を行なった。
【００４３】
（第２混合工程）
１５分経過後、上記攪拌速度で混合液を攪拌した状態で、ポリマーａに対する貧溶媒であるアセトンを２８０ｇ（３５５ｍｌ）（貧溶媒Ｙ2）を一度に添加して８０５ｍｌの混合液を得た。このとき混合液は、懸濁状態であった。また、表１に示すように、貧溶媒Ｙ1およびＹ2と溶液Ｘとの体積比（貧溶媒Ｙ1＋Ｙ2）／（溶液Ｘ）は２．１であった。
【００４４】
（第２攪拌工程）
貧溶媒Ｙ2の添加後、上記攪拌速度および温度条件を維持したまま１５分間攪拌を行なった。以上の工程により混合液にポリマー粒子が生成し、ポリマースラリーを得た。
【００４５】
＜ポリマー粒子の濾別＞
得られたポリマースラリーについて抜き出し性、濾過性、濾過後のポリマー粒子の互着状態を下記評価方法により評価した。結果を表１に示す。
【００４６】
（抜き出し性（排出性））
析出槽装置の排出口からのポリマースラリーの抜き出し性を目視観察および得られたポリマー粒子の量からポリマー粒子の析出槽装置の残存量とから、下記の通り評価した。
○：排出時にポリマー粒子による閉塞がなく、析出槽装置内へのポリマー粒子の付着および残存量が添加した全ポリマー粒子の１０ｗｔ％以下である。
×：排出時に排出口がポリマー粒子により閉塞した。
【００４７】
（濾過性）
得られたポリマースラリーの全量を、濾布テトロン（登録商標）を使用して、濾過圧力０．０５ｋＰａで濾過した。このときの濾過時間を測定し、下記評価を行なった。
○：濾過時間が１０分以内である。
×：濾過時間が１０分を超える。
−：抜き出し性不良のため評価せず。
【００４８】
（濾過後のポリマー粒子の互着状態）
濾過により濾別し得られたウエットケーキを、アセトン３５ｇで洗浄する工程を６回繰り返すリンス洗浄を行なった。洗浄したポリマー粒子を上記濾過機より取り出し平板にのせ、スパチュラでほぐしてウエットケーキの塊砕状況を目視により確認し、下記評価を行なった。
○：ウエットケーキの互着がない。
×：ウエットケーキの互着がある。
−：抜き出し性不良のため評価せず。
【００４９】
（実施例２）
実施例１のポリマー粒子の製造において、全工程において液温を４０℃となるよう調整した以外は、実施例１と同様の方法によりポリマー粒子およびポリマースラリーを得た。得られたポリマースラリーの評価結果を表１に示す。
【００５０】
（比較例１）
実施例１のポリマー粒子の製造において、第２混合工程および第２攪拌工程を行なわなかった以外は、実施例１と同様の方法によりポリマー粒子およびポリマースラリーを得た。得られたポリマースラリーの評価結果を表１に示す。
【００５１】
（比較例２）
実施例１のポリマー粒子の製造において、全工程において液温を４５℃となるよう調整した以外は、実施例１と同様の方法によりポリマー粒子およびポリマースラリーを得た。得られたポリマースラリーの評価結果を表１に示す。
【００５２】
（比較例３）
実施例２のポリマー粒子の製造において、溶液Ｘの添加量を５００ｍｌとした以外は、実施例１と同様の方法によりポリマー粒子およびポリマースラリーを得た。得られたポリマースラリーの評価結果を表１に示す。
【００５３】
【表１】
2010132728.tif 000002
【００５４】
以上のように本発明の実施の形態および実施例について説明を行なったが、上述の各実施の形態および実施例の構成を適宜組み合わせることも当初から予定している。
【００５５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】実施例で用いた析出槽装置を示す模式図である。
【符号の説明】
【００５７】
１１  セパラブルフラスコ、１２  排出口、１３  ３枚後退翼、１４  温度調節ジャケット、１５  媒体、１６  温度計、１７  混合液、１８  滴下ノズル。
【図１】
2010132728.tif 000003